(57)【要約】【課題】熱転写受容シートの製造工程で発生するブロッキングに起因する印画欠陥がなく、染料熱転写シートとの融着トラブルも発生しない優れた熱転写受容シートを提供する。【解決手段】セルロースパルプを主成分とするシート状支持体と、このシート状支持体の一面上に、画像受容層を有する熱転写受容シートの製造方法において、水分散性又は水溶性樹脂及び架橋剤を含有する画像受容層塗液を塗工し、乾燥機により乾燥させて画像受容層を形成した後、画像受容層表面温度が３０℃以上を保持した状態で、画像受容層表面を５０〜２００℃に加温されたロールと接触させる工程を有することを特徴とする熱転写受容シートの製造方法。【選択図】  なし【特許請求の範囲】
【請求項１】
セルロースパルプを主成分とするシート状支持体と、このシート状支持体の一面上に、画像受容層を有する熱転写受容シートの製造方法において、水分散性又は水溶性の染着性樹脂及び架橋剤を含有する画像受容層塗液を塗工し、熱風又は近赤外線を用いた乾燥機により乾燥させて画像受容層を形成した後、熱転写受容シートが前記乾燥機を通過後、画像受容層表面温度が３０℃以上を保持した状態で、画像受容層表面を５０〜２００℃に加温されたロールと接触させる工程を有することを特徴とする熱転写受容シートの製造方法。
【請求項２】
前記画像受容層に用いる架橋剤が、カルボジイミド系架橋剤である請求項１に記載の熱転写受容シート。
【請求項３】
前記画像受容層塗液中の架橋剤の比率が、水分散性又は水溶性樹脂１００質量部に対し、０．５〜３０質量部である請求項１又は２に記載の熱転写受容シート。
【請求項４】
前記画像受容シートの画像受容層を設けていない面の平滑度が１２０秒以上４２００秒以下である請求項１〜３に記載の熱転写受容シートの製造方法。
【発明の詳細な説明】
【技術分野】
【０００１】
本発明の熱転写受容シートの製造方法は、画像受容層と裏面層のブロッキングの発生がない製造方法であり、染料熱転写シートとの融着トラブルがなく、高画質の熱転写受容シートが得られる製造方法である。
【背景技術】
【０００２】
染料熱転写方式は、染料層を有する染料熱転写シート（以下単に、「インクリボン」ともいう）と、この染料を受容する画像受容層を有する熱転写受容シート（以下単に、「受容シート」ともいう）を用い、染料層と画像受容層を重ね合わせ、加熱により染料を画像受容層上に転写して画像を形成する方式である。加熱はサーマルヘッドで行われ、多色の色ドットによりフルカラー画像を形成する。染料を用いているため画像は鮮明で透明性が高く、写真用途に利用可能な高品質画像が得られる。
【０００３】
受容シートの画像受容層には、染料染着性の良好な熱可塑性樹脂が使用される。受容層塗液の溶媒は、有機溶剤でも水でも使用は可能であるが、最近は環境への配慮といった理由から、画像受容層の塗工液に水分散性又は水溶性樹脂を用い、溶媒として水を主成分とすることが望まれている。
【０００４】
熱転写印画は、サーマルヘッドから供給される熱により、インクリボンの染料を画像受容層に転写させる接触型の印画方式である。画像受容層の主成分である熱可塑性樹脂は、サーマルヘッドからの熱により軟化して、分子同士に隙間が生じ、その隙間に染料が染着すると考えられる。一般に画像受容層がサーマルヘッドからの熱により軟化しやすいほど、染料が染着しやすくなり、印画濃度を高くすることができる。
【０００５】
但し、熱可塑性樹脂の耐熱性が不足した場合、印画条件によっては、インクリボンと画像受容層がプリンター内で融着し、印画が停止してしまう問題があるため、画像受容層に熱可塑性樹脂と架橋反応する架橋剤を用い、画像受容層の耐熱性を上げる方法が知られている。
【０００６】
架橋剤は、熱可塑性樹脂の水酸基やカルボキシル基などの官能基と反応して架橋構造を形成するが、製造工程で画像受容層塗工後、熱転写受容シートが巻き取られた状態において画像受容層が熱転写受容シートの裏面と接触すると、画像受容層表面に存在する架橋剤は、熱転写受容シートの裏面、或いは裏面上に設けられた裏面層表面、の官能基とも結合するため、ブロッキングが発生し易い。
ブロッキングにより貼り付いた画像受容層と裏面を引き剥がすと、画像受容層の一部が剥がれる、或いは裏面の一部が画像受容層に貼り付くことにより、印画した場合に深刻な画像欠陥が発生する。
【０００７】
ブロッキングを回避するため、画像受容層の染料染着性樹脂として特定のポリエステル樹脂を使用した昇華熱転写受容シートが開示されている（特許文献１）。しかし、染料染着性樹脂が特定構造のポリエステル樹脂に限定されてしまうと、染料熱転写シートで使用する染料の種類によっては、印画濃度の低下や保存性の低下等の問題が発生するため、新規に開発される多種多様な熱転写プリンターに対応することが困難であった。
【０００８】
【特許文献１】特開特開平２００２−０１９３０６号公報（第１頁）
【発明の開示】
【発明が解決しようとする課題】
【０００９】
本発明の製造方法によれば、熱転写受容シートの製造工程で発生するブロッキングに起因する印画欠陥がなく、染料熱転写シートとの融着トラブルも発生しない優れた熱転写受容シートが得られる。
【課題を解決するための手段】
【００１０】
本発明者は、上記課題を解決すべく、鋭意研究を行った結果、下記の技術的事項を基礎として構成される本発明に至ったのである。
【００１１】
（１）セルロースパルプを主成分とするシート状支持体と、このシート状支持体の一面上に、画像受容層を有する熱転写受容シートの製造方法において、水分散性又は水溶性の染着性樹脂及び架橋剤を含有する画像受容層塗液を塗工し、熱風又は近赤外線を用いた乾燥機により乾燥させて画像受容層を形成した後、熱転写受容シートが前記乾燥機を通過後、画像受容層表面温度が３０℃以上を保持した状態で、画像受容層表面を５０〜２００℃に加温されたロールと接触させる工程を有することを特徴とする熱転写受容シートの製造方法。
（２）前記画像受容層に用いる架橋剤が、カルボジイミド系架橋剤である（１）に記載の熱転写受容シート。
（３）前記画像受容層塗液中の架橋剤の比率が、水分散性又は水溶性樹脂１００質量部に対し、０．５〜３０質量部である（１）又は（２）に記載の熱転写受容シート。
（４）前記画像受容シートの画像受容層を設けていない面の平滑度が１２０秒以上４２００秒以下である（１）〜（３）に記載の熱転写受容シートの製造方法。
【発明の効果】
【００１２】
本発明により、ブロッキングによる画像欠陥がなく、印画走行性が良好な熱転写受容シートが得られる。
【発明を実施するための形態】
【００１３】
本発明の熱転写受容シートは、シート状支持体の少なくとも一面に、画像受容層等が積層された構成であるが、更に他の層を設けて性能を向上させることも勿論可能である。以下これらの層について詳細に説明する。
（シート状支持体）
本発明の熱転写受容シートに用いるシート状支持体としては、セルロースパルプを主成分とする紙類が使用される。例えば、紙類としては上質紙（酸性紙、中性紙）、中質紙、コート紙、アート紙、グラシン紙、樹脂ラミネート紙などが挙げられる。
【００１４】
（画像受容層）
画像受容層を形成する樹脂としては、インクリボンから移行する染料に対する親和性が高く、従って染料染着性の良好な樹脂（以下、染着性樹脂と称する。）が使用される。このような染着性樹脂としては、ポリエステル樹脂、ポリカーボネート樹脂、ポリ塩化ビニル樹脂、塩化ビニル−酢酸ビニル共重合体樹脂、塩化ビニル−アクリル共重合体樹脂、ポリビニルアセタール樹脂、ポリビニルブチラール樹脂、ポリスチレン樹脂、ポリアクリル酸エステル樹脂、セルロースアセテートブチレート等のセルロース誘導体系樹脂、ポリアミド樹脂等の熱可塑性樹脂、活性エネルギー線硬化樹脂等が好ましい。
【００１５】
本発明の画像受容層を形成する樹脂は、水分散性又は水溶性である。水溶化の方法としては、前記染着性樹脂に水酸基、カルボキシル基、スルホン基等の親水基を導入する方法がある。親水基の導入により水溶化できない場合、或いは親水基の導入によっても水溶性に至らない場合には、乳化剤を用いたエマルジョン製法により水分散性とすることができる。
【００１６】
（架橋剤）
本発明の画像受容層に使用し、前記染着性樹脂と架橋反応物を形成する架橋剤としては、カルボジイミド系架橋剤、オキサゾリン系架橋剤、イソシアネート系架橋剤、アジリジン系架橋剤、メラミン系架橋剤などが挙げられる。親水化のためカルボキシル基が導入されている樹脂を受容層に使用する場合には、カルボジイミド系架橋剤及びオキサゾリン系架橋剤は、カルボキシル基との架橋反応速度が速く好ましく、カルボジイミド系架橋剤は、架橋反応物の耐熱性が高く、プリンタ走行性の良い熱転写受容シートが得られるため特に好ましい。
【００１７】
市販の架橋剤としては、ルプラネート（ＢＡＳＦ社製）、スタバクゾール（バイエル社製）、カルボジライト（日清紡社製）等のカルボジイミド系架橋剤、エポクロスＫ−２０４０Ｅ（日本触媒社製）等のオキサゾリン系架橋剤、ＮＫアシストＩＳ-７０Ｎ（日華化学社製）等のイソシアネート系架橋剤が挙げられる。
本発明の画像受容層に含有する水溶性又は水分散性樹脂と架橋剤の質量比は、水溶性又は水分散性樹脂１００質量部に対して架橋剤１〜３０質量部が好ましい。架橋剤が、１質量部未満では架橋反応が不足して画像受容層の耐熱性が不足し、印画時の走行性が劣る場合がある。３０質量部を超えると、未反応の架橋剤が画像受容層の強度や耐熱性を損ない、印画走行性が劣る場合がある。
【００１８】
（離型剤）
印画の際に、インクリボンが画像受容層に融着するのを防止し、インクリボンが画像受容層から剥離しやすくするために、本発明の画像受容層には離型剤を含有することが好ましい。本発明の画像受容層に使用される離型剤としては、ワックス類、シリコーン系化合物などが挙げられる。
【００１９】
ワックス類としては、カルナウバワックス、パラフィンワックス、マイクロクリスタリンワックス、ポリエチレンワックス、キャンデリラワックス、ライスワックス、モンタンワックス、脂肪酸アミドワックス、脂肪酸金属塩などが挙げられる。
【００２０】
シリコーン系化合物としては、シリコーンオイル、シリコーンオイルエマルジョン、ポリシロキサンセグメント含有ポリマーなどが挙げられる。これらの中でも、ポリシロキサンセグメント含有水系樹脂が、特に好ましい。ポリシロキサンセグメント含有水系樹脂は、ポリシロキサンセグメントが他の樹脂とブロック共重合、又はグラフト共重合した樹脂であり、  ポリシロキサンセグメントと共重合した樹脂が隣接する層や基材との接着性に寄与するため、熱転写受容シートとして十分な層間強度が得られる。
【００２１】
さらに必要に応じて、上記の画像受容層中に蛍光染料、可塑剤、酸化防止剤、顔料、充填剤、紫外線吸収剤、光安定剤、帯電防止剤等の１種以上を添加してもよい。これらの添加剤は塗工前に画像受容層の形成成分と混合されてもよいし、また画像受容層とは別の塗工層として画像受容層の上及び／又は下に塗工されていてもよい。
【００２２】
受容層の固形分塗工量は０．１〜１２ｇ／ｍ２、より好ましくは１〜１０ｇ／ｍ２の範囲である。因みに受容層の固形分塗工量が０．１ｇ／ｍ２以上とすることにより、画像受容層が不連続となることを防ぎ、画質低下を防止することができる。一方、固形分塗工量が１２ｇ／ｍ２以内とすることにより、画像受容層の塗膜強度を維持し、印画時に剥がれて画質不良を招くことを防止できる。
【００２３】
（加熱ロール処理）
本発明の熱転写受容シートの製造方法では、シート状支持体の一面上に、水分散性又は水溶性樹脂及び架橋剤を含有する画像受容層塗液を塗工し、熱風又は近赤外線を用いた乾燥機により乾燥させて画像受容層を形成した後、熱転写受容シートが前記乾燥機を通過後、画像受容層表面温度が３０℃以上を保持した状態で、画像受容層表面を５０〜２００℃に加温されたロールと接触させる工程を有する。
【００２４】
画像受容層表面を加温されたロールと接触させることは、熱風又は近赤外線を用いた乾燥とは異なり、画像受容層を圧力により変形させる。一旦乾燥固定化した画像受容層を変形させることにより、未反応の架橋剤の反応基と樹脂の官能基が接触反応する機会を与え、画像受容層の架橋反応を進ませることができ、巻き取り工程でのブロッキングを防止するとともに、インクリボンとの融着防止効果を高めることができる。
【００２５】
画像受容層が冷却固化されてしまうと未反応の架橋剤の反応基と樹脂の官能基が接触反応することが困難となるため、分子構造が固定化されてしまうため、熱転写受容シートが熱風又は近赤外線を用いた乾燥機を通過後、画像受容層表面温度が３０℃以上を保持した状態で、画像受容層表面を加温されたロールと接触させる必要がある。
【００２６】
前記乾燥機と加温されたロール間の熱転写受容シートの保持温度は、高い程架橋反応促進効果が上がり、４０℃以上とすることが、より好ましい。但し、保持温度は、高過ぎると受容層が加温されたロールに貼り付き、受容層が破壊される場合があるため、８０℃以下とすることが好ましい。
【００２７】
画像受容層表面と接触させる加温されたロールは、接触後ロールの表面形状が画像受容層表面に転写されるため、金属性の鏡面を有するロールであることが好ましい。
【００２８】
前記加温されたロールと画像受容層表面を接触させる際に、圧力を加えることは、画像受容層をより変形させ画像受容層の架橋反応を進ませることができるため好ましい。
【００２９】
前記加温されたロールと画像受容層表面を接触させる際に、加える圧力は、５〜２０ｋｇ／ｃｍに調整することが好ましい。圧力が５ｋｇ／ｃｍ以上とすることにより、画像受容層の架橋反応をより進ませることができる。圧力２０ｋｇ／ｃｍ以下とすることでシート状基材や中間層の空隙の潰れを抑え、断熱効果を保ち易くなる。
【００３０】
また、前記加温されたロールと画像受容層表面を接触させた後の画像受容層表面の平滑度（ＪＩＳ    ）は、２０００秒以上となるように加える圧力を調整することが好ましい。    必要に応じて、後工程で平滑化処理を施し、更に平滑性を上げることも可能である。
【００３１】
前記加温されたロールと画像受容層表面を接触させる際に、圧力を加える方法としては、熱転写受容シートの裏面側から別のロールを押し当てる方法が好ましい。熱転写受容シートの裏面側から押し当てるロールは、表面が金属又は樹脂のロールが好ましい。表面が樹脂のロールは圧力により変形し、熱転写受容シートに均一な圧力を掛け易いため好ましい。
【００３２】
（裏面層）
本発明の製造方法においては、シート状支持体の裏面（受容層が設けられる側とは反対側の面）に裏面層を設けることができる。裏面層は、熱転写受容シートのカール防止、静電気による熱転写受容シートの貼り付き防止、熱転写受容シート表裏面のブロッキング防止等の目的で使用される。
【００３３】
また、製造工程において熱転写受容シートがロール状に巻き取られた時に画像受容層が裏面と接触すると、シート状支持体表面の凹凸を画像受容層表面が写しとり、画質が低下する場合がある。このような場合には、裏面層によってシート状支持体表面の凹凸を埋め、画質の低下を防止することができる。
【００３４】
具体的には、熱転写受容シート裏面の最表層の平滑度（測定法：ＪＩＳ Ｐ ８１１９に準拠）を１２０秒以上に調整すると画質の低下がなく好ましい。また、熱転写受容シート裏面の最表層の平滑度を４２００秒以下に調整するとプリンタ内の紙送りロールとの摩擦力が適性値となり、受容シートの搬送速度ムラによる画像のムラを防ぐことができるため好ましい。
裏面層は、樹脂、無機顔料、有機顔料、導電剤、界面活性剤等を必要に応じ、単独又は組み合わせて形成することができる。
【００３５】
（中間層）
シート状支持体と画像受容層の間に１層以上の中間層を設けてもよい。中間層は、画像受容層の塗工性改善、画像の保存性向上、平滑化効果、断熱効果、クッション効果による画質向上を目的として設けられる。
【００３６】
本発明は、シート状支持体として、セルロースパルプを主成分とする紙類を使用する為、中空粒子を含有する中間層を設けることにより、平滑性、断熱性、クッション性を高め、画質や印画濃度を高めることが好ましい。中間層が含有する中空粒子としては、樹脂粒子中に気化性材料を封入し加熱発泡させた発泡性中空粒子が、断熱効果及びクッション効果が高いため、好ましい。
【００３７】
実施例
（受容層塗工用基材Ａ−１の作製）
シート状支持体として、厚さ１５０μｍ、平滑度８０秒の上質紙を使用し、その片面に下記組成の中間層用塗工液Ｂ−１を、固形分塗工量が１８ｇ／ｍ２になるように塗工、乾燥して中間層を形成し受容層塗工用基材Ａ−１を作製した。
中間層塗工液Ｂ−１
アクリロニトリル及びメタクリロニトリルを主成分とする共重合体からなる既発泡中空粒子（平均粒子径３．２μｍ、体積中空率８５％）                              ３５部
ポリビニルアルコール（商品名：ＰＶＡ２０５、クラレ製）                    １０部
ポリブタジエン樹脂（商品名：ＬＸ１１１、Ｔｇ＝−８０℃、日本ゼオン製）    ３５部
水                                                                      ２００部
【００３８】
（受容層塗工用基材Ａ−２の作製）
受容層塗工用基材Ａ−１の中間層を形成していない面に下記組成の裏面層用塗工液Ｃ−１を、固形分塗工量が３ｇ／ｍ２になるように塗工、乾燥して裏面層を形成し受容層塗工用基材Ａ−２を作製した。尚、裏面層の平滑度は、４２０秒であった。
裏面層塗工液Ｃ−１
アクリル系樹脂（商品名：リカボンドＦＫ−４６２Ｓ、中央理化製）            ７０部
ポリビニルアルコール（商品名：ＰＶＡ１０５  クラレ製）                    ３０部
水                                                                      ３００部
【００３９】
（受容層塗工用基材Ａ−３の作製）
受容層塗工用基材Ａ−１の中間層を形成していない面に下記組成の裏面層用塗工液Ｃ−２を、固形分塗工量が３ｇ／ｍ２になるように塗工、乾燥して裏面層を形成し受容層塗工用基材Ａ−３を作製した。尚、裏面層の平滑度は、１３０秒であった。
裏面層塗工液Ｃ−２
水酸化アルミニウム顔料（商品名：ハイジライトＨ−４２、昭和電工社製）      ７０部
ポリビニルアルコール（商品名：ＰＶＡ１０５  クラレ製）                    ３０部
水                                                                      ３００部
【００４０】
（画像受容層の形成）
（画像受容層用塗工乾燥機）
グラビアコーターと、それに続く熱風乾燥機と、更に熱風乾燥機に続く加温ロールとを備えたカレンダーと、カレンダーに続く巻取り装置を有する塗工乾燥機を用い下記実施例１〜１４及び比較例１〜３を実施した。
前記熱風乾燥機直後の観測点で測定した画像受容層表面温度をＥ−１、前記カレンダーの加温ロールに接触する直前の観測点で測定した画像受容層表面温度をＥ−２、加温ロールの表面温度をＥ−３とした。尚、受容層表面温度はテックジャム社製放射温度計ＩＴ−５４０Ｎを用い、加温ロールの表面温度は安立計器社製接触型温度計ＨＡ−１００Ｅを用いて測定した。
【００４１】
実施例１
前記受容層塗工用基材Ａ−２の中間層上に、下記組成の画像受容層塗工液Ｄ−１を、固形分塗工量が２ｇ／ｍ２となるように前記画像受容層用塗工乾燥機を用いて塗工乾燥し、熱転写受容シートを得た。このときの温度条件は、Ｅ−１：４５℃、Ｅ−２：４３℃、Ｅ−３：１００℃であった。また、カレンダーのニップ部の線圧は、１０ｋｇ／ｃｍに調整し、得られた熱転写受容シートの受容層表面の平滑度は、５５００秒であった。
画像受容層塗工液Ｄ−１
水溶性ウレタン系樹脂（商品名：ネオステッカー＃１７００、日華化学社製）  １００部
カルボジイミド架橋剤（商品名：Ｅー０４、日清紡製）                      １．５部
水                                                                      ３００部
【００４２】
実施例２
前記受容層塗工用基材Ａ−２の中間層上に、下記組成の画像受容層塗工液Ｄ−２を、固形分塗工量が２ｇ／ｍ２となるように前記画像受容層用塗工乾燥機を用いて塗工乾燥し、熱転写受容シートを得た。このときの温度条件は、Ｅ−１：４５℃、Ｅ−２：４３℃、Ｅ−３：１００℃であった。また、カレンダーのニップ部の圧力は、１０ｋｇ／ｃｍに調整し、得られた熱転写受容シートの受容層表面の平滑度は、５３００秒であった。
画像受容層塗工液Ｄ−１
塩化ビニル酢酸ビニル共重合樹脂エマルジョン                              １００部
（商品名：ビニブラン６０３、日信化学製）
カルボジイミド架橋剤（商品名：Ｅー０４、日清紡製）                      １．５部
水                                                                      ３００部
【００４３】
実施例３
実施例１において受容層塗工用基材Ａ−２の代わりに受容層塗工用基材Ａ−１を用いた以外は、実施例１と同様にして熱転写受容シートを得た。得られた熱転写受容シートの受容層表面の平滑度は、４９００秒であった。
【００４４】
実施例４
実施例１において受容層塗工用基材Ａ−２の代わりに受容層塗工用基材Ａ−３を用いた以外は、実施例１と同様にして熱転写受容シートを得た。得られた熱転写受容シートの受容層表面の平滑度は、５２００秒であった。
【００４５】
実施例５
実施例１において、温度条件を、Ｅ−１：３３℃、Ｅ−２：３２℃、Ｅ−３：１００℃に変更した以外は、実施例１と同様にして熱転写受容シートを得た。得られた熱転写受容シートの受容層表面の平滑度は、４３００秒であった。
【００４６】
実施例６
実施例１において、温度条件を、Ｅ−１：４５℃、Ｅ−２：４３℃、Ｅ−３：１９０℃に変更した以外は、実施例１と同様にして熱転写受容シートを得た。得られた熱転写受容シートの受容層表面の平滑度は、６０００秒であった。
【００４７】
実施例７
実施例１において、温度条件を、Ｅ−１：７２℃、Ｅ−２：６９℃、Ｅ−３：１００℃に変更した以外は、実施例１と同様にして熱転写受容シートを得た。得られた熱転写受容シートの受容層表面の平滑度は、６３００秒であった。
【００４８】
実施例８
実施例１において、温度条件を、Ｅ−１：８５℃、Ｅ−２：８２℃、Ｅ−３：１００℃に変更した以外は、実施例１と同様にして熱転写受容シートを得た。得られた熱転写受容シートの受容層表面の平滑度は、３５００秒であった。
【００４９】
実施例９
実施例１において、カレンダーのニップ部の圧力を、５ｋｇ／ｃｍに変更した以外は、実施例１と同様にして熱転写受容シートを得た。得られた熱転写受容シートの受容層表面の平滑度は、４０００秒であった。
【００５０】
実施例１０
実施例１において、カレンダーのニップ部の圧力を、２０ｋｇ／ｃｍに変更した以外は、実施例１と同様にして熱転写受容シートを得た。得られた熱転写受容シートの受容層表面の平滑度は、６２００秒であった。
【００５１】
実施例１１
実施例１において、カレンダーのニップ部の圧力を、３ｋｇ／ｃｍに変更した以外は、実施例１と同様にして熱転写受容シートを得た。得られた熱転写受容シートの受容層表面の平滑度は、２３００秒であった。
【００５２】
実施例１２
実施例１において、カレンダーのニップ部の圧力を、２３ｋｇ／ｃｍに変更した以外は、実施例１と同様にして熱転写受容シートを得た。得られた熱転写受容シートの受容層表面の平滑度は、６３００秒であった。
【００５３】
実施例１３
前記受容層塗工用基材Ａ−２の中間層上に、下記組成の画像受容層塗工液Ｄ−３を、固形分塗工量が２ｇ／ｍ２となるように前記画像受容層用塗工乾燥機を用いて塗工乾燥し、熱転写受容シートを得た。このときの温度条件は、Ｅ−１：４５℃、Ｅ−２：４３℃、Ｅ−３：１００℃であった。また、カレンダーのニップ部の圧力は、１０ｋｇ／ｃｍに調整し、得られた熱転写受容シートの受容層表面の平滑度は、４８００秒であった。
画像受容層塗工液Ｄ−３
水溶性ウレタン系樹脂（商品名：ネオステッカー＃１７００、日華化学製）    １００部
イソシアネート架橋剤（商品名：ＩＳ−１００Ｎ、日華化学社製）            １．５部
水                                                                      ３００部
【００５４】
実施例１４
前記受容層塗工用基材Ａ−２の中間層上に、下記組成の画像受容層塗工液Ｄ−４を、固形分塗工量が２ｇ／ｍ２となるように前記画像受容層用塗工乾燥機を用いて塗工乾燥し、熱転写受容シートを得た。このときの温度条件は、Ｅ−１：４５℃、Ｅ−２：４３℃、Ｅ−３：１００℃であった。また、カレンダーのニップ部の圧力は、１０ｋｇ／ｃｍに調整し、得られた熱転写受容シートの受容層表面の平滑度は、５６００秒であった。
画像受容層塗工液Ｄ−４
水溶性ウレタン系樹脂（商品名：ネオステッカー＃１７００、日華化学製）    １００部
カルボジイミド架橋剤（商品名：Ｅー０４、日清紡製）                      ０．５部
水                                                                      ３００部
【００５５】
実施例１５
前記受容層塗工用基材Ａ−２の中間層上に、下記組成の画像受容層塗工液Ｄ−５を、固形分塗工量が２ｇ／ｍ２となるように前記画像受容層用塗工乾燥機を用いて塗工乾燥し、熱転写受容シートを得た。このときの温度条件は、Ｅ−１：４５℃、Ｅ−２：４３℃、Ｅ−３：１００℃であった。また、カレンダーのニップ部の圧力は、１０ｋｇ／ｃｍに調整し、得られた熱転写受容シートの受容層表面の平滑度は、５３００秒であった。
画像受容層塗工液Ｄ−５
水溶性ウレタン系樹脂（商品名：ネオステッカー＃１７００、日華化学製）    １００部
カルボジイミド架橋剤（商品名：Ｅー０４、日清紡製）                        ２８部
水                                                                      ３００部
【００５６】
実施例１６
前記受容層塗工用基材Ａ−２の中間層上に、下記組成の画像受容層塗工液Ｄ−５を、固形分塗工量が２ｇ／ｍ２となるように前記画像受容層用塗工乾燥機を用いて塗工乾燥し、熱転写受容シートを得た。このときの温度条件は、Ｅ−１：４５℃、Ｅ−２：４３℃、Ｅ−３：１００℃であった。また、カレンダーのニップ部の圧力は、１０ｋｇ／ｃｍに調整し、得られた熱転写受容シートの受容層表面の平滑度は、５０００秒であった。
画像受容層塗工液Ｄ−５
水溶性ウレタン系樹脂（商品名：ネオステッカー＃１７００、日華化学製）    １００部
カルボジイミド架橋剤（商品名：Ｅー０４、日清紡製）                        ３３部
水                                                                      ３００部
【００５７】
比較例１
実施例１において、温度条件を、Ｅ−１：２８℃、Ｅ−２：２７℃、Ｅ−３：１００℃に変更した以外は、実施例１と同様にして熱転写受容シートを得た。得られた熱転写受容シートの受容層表面の平滑度は、１５００秒であった。
【００５８】
比較例２
実施例１において、温度条件を、Ｅ−１：４５℃、Ｅ−２：４４℃、Ｅ−３：４６℃に変更した以外は、実施例１と同様にして熱転写受容シートを得た。得られた熱転写受容シートの受容層表面の平滑度は、８００秒であった。
【００５９】
比較例３
実施例１において、温度条件を、Ｅ−１：４５℃、Ｅ−２：４３℃、Ｅ−３：２１０℃に変更した以外は、実施例１と同様にして熱転写受容シートを得た。得られた熱転写受容シートの受容層表面の平滑度は、１８００秒であった。
【００６０】
評価
上記各実施例および比較例で得られた受容シートについて、下記試験を行った。得られた結果を表１に示す。
【００６１】
「ブロッキング」
前記画像受容層用塗工乾燥機の巻取り装置で巻き取った受容シートロールの状態を下記評価基準に従って評価した。
◎：受容シート表裏面の貼り付きが全く見られず極めて良好。
○：受容シート表裏面を離す時に剥離音がするが、受容シート表裏面に異常は見られず良好。
△：受容シート表裏面を離す時に剥離音がし、受容シート表裏面に貼り付き跡がみられるが、実用上問題はない。
×：受容シート表裏面を離すときに抵抗があり、受容シート表裏面の一部に損傷が見られ、実用とならない。
【００６２】
「走行性」
４０℃環境下で、市販の熱転写ビデオプリンター（商品名：ＤＰＰ−ＳＶ５５、ソニー社製）および専用染料熱転写シートカートリッジを用い、所定の大きさに断裁した受容シートを給紙トレイにセットし、黒ベタ画像を連続で２０枚の印画を行った。印画時の状態及び印画物を下記評価基準に基づいて評価した。
◎：染料熱転写シートの剥離音が小さく、印画物に欠陥は見られず、極めて良好。
○：染料熱転写シートの剥離音が大きいが、印画物に欠陥は見られず良好。
△：染料熱転写シートの剥離音が大きく、印画物に剥離跡が見られるが実用上問題はない。×：２０枚の印画が終わらないうちにリボン融着が発生し、実用とならない。
【００６３】
「印画濃度」
２３℃環境下で、市販の熱転写ビデオプリンター（商品名：ＤＰＰ−ＳＶ５５、ソニー社製）および専用染料熱転写シートカートリッジを用い、所定の大きさに断裁した受容シートを給紙トレイにセットし、階調パターン画像を印画した。印画物を下記評価基準に基づいて評価した。
◎：すべての階調で良好な画質が得られ、極めて高画質である。
○：低階調部のみ白抜けが見られるが、高画質である。
△：白抜けが、所々に見られるが実用上問題はない画質である。
×：白抜けが多く見られ、実用とならない。
【００６４】
【表１】
2012148473.tif 000002
【００６５】
表１から明らかなように、本発明の熱転写受容シートの製造方法は、ブロッキングが発生しない優れた製造方法である。また、本発明の製造方法により得られた熱転写受容シートは、高画質で、印画走行性に優れた熱転写受容シートである。
【産業上の利用可能性】
【００６６】
本発明により、高画質で、印画走行性に優れた熱転写受容シートを提供することができ、実用上極めて有用である。